СПОСОБ ПАССИРОВАНИЯ МЕТАЛЛИЧЕСКИХ ПОДЛОЖЕК И СООТВЕТСТВУЮЩИЕ МЕТАЛЛИЧЕСКИЕ ПОДЛОЖКИ С ПОКРЫТИЕМ

1. Способ пассивирования поверхности металлических подложек, включающий:
(a) осаждение электроположительного металла по меньшей мере на части подложки, непосредственно сопровождаемое последующим
(b) электрофоретическим осаждением на подложке отверждаемой, электроосаждаемой композиции покрытия.
2. Способ по п.1, в котором стадия (а) включает ополаскивание металлической подложки после осаждения электроположительного металла.
3. Способ по п.2, в котором металлическую подложку ополаскивают деионизированной водой.
4. Способ по п.2, в котором стадия (а) включает сушку металлической подложки после ополаскивания.
5. Способ по п.1, в котором электроположительный металл выбирают из группы, состоящей из никеля, меди, серебра, золота и их смеси.
6. Способ по п.5, в котором электроположительный металл содержит медь.
7. Способ по п.1, в котором электроположительный металл осаждается при контакте подложки с раствором для нанесения покрытия, содержащим растворимую соль металла.
8. Способ по п.7, в котором подложку погружают в раствор для нанесения покрытия.
9. Способ по п.7, в котором электроположительный металл входит в композицию раствора для нанесения покрытия в количестве по меньшей мере 100 ч./млн от общего содержания металла, в расчете на элементарный металл.
10. Способ по п.7, в котором раствор для нанесения покрытия дополнительно содержит по меньшей мере одну неорганическую кислоту.
11. Способ по п.10, в котором величина рН раствора для нанесения покрытия составляет менее 6.
12. Способ по п.7, в котором подложка помимо раствора для нанесения покрытия не контактирует ни с какой композицией для предварительной обработки.
13. Способ по п.12, в котором раствор для нанесения покрытия по существу не содержит хроматов и фосфатов металлов.
14. Способ по п.1, в котором электроосаждаемая композиция содержит смоляную фазу, диспергированную в водной среде, при этом указанная смоляная фаза содержит:
(i) ионную электроосаждаемую смолу, содержащую активные водородные группы, и
(ii) отверждающий агент, имеющий функциональные группы, реакционноспособные по отношению к активным водородным группам смолы (i).
15. Способ по п.14, в котором ионная электроосаждаемая смола является катионной.
16. Способ по п.1, в котором стадия (b) включает нагревание подложки после осаждения отверждаемой электроосаждаемой композиции покрытия до температуры от 250 до 400°F (от 121,1 до 204,4°C) в течение времени, достаточного для отверждения электроосаждаемой композиции.
17. Металлическая подложка, подвергнутая обработке способом по п.1.